СПОСОБ ПРИГОТОВЛЕНИЯ ДИНАМИЧЕСКИ ВУЛКАНИЗОВАННЫХ СПЛАВОВ

1. Способ получения динамически вулканизованного сплава, включающего, по меньшей мере, один изобутиленсодержащий эластомер и, по меньшей мере, одну термопластичную смолу, заключающийся в осуществлении следующих стадий:
а) смешивают указанную термопластичную смолу и, по меньшей мере, один пластификатор в первом устройстве для обработки расплава с образованием смоляной маточной смеси;
б) подают указанный эластомер, по меньшей мере, одно вулканизующее вещество, и указанную смоляную маточную смесь в приемное отверстие второго устройства для обработки расплава;
в) смешивают указанное содержимое второго устройства для обработки расплава при условиях динамической вулканизации с образованием динамически вулканизованного сплава, в котором эластомер присутствует в качестве дисперсной фазы мелких вулканизованных или частично вулканизованных частиц в дисперсионной фазе термопластичной смолы.
2. Способ по п.1, в котором эластомер является галогенированным.
3. Способ по п.1 или 2, в котором эластомер представляет собой сополимер изобутилена и алкилстирола.
4. Способ по п.1 или 2, в котором эластомер присутствует в сплаве в количестве, находящемся в интервале от примерно 2 до примерно 90 мас.%.
5. Способ по п.1 или 2, в котором указанный эластомер и указанное вулканизующее вещество добавляют непосредственно в приемное отверстие второго устройства для обработки расплава.
6. Способ по п.1 или 2, в котором при перемешивании содержимого второго устройства для обработки расплава образуется динамически вулканизованный сплав, имеющий значение экструзионной шероховатость поверхности, не превышающее 80.
7. Способ по п.1 или 2, в котором при перемешивании содержимого второго устройства для обработки расплава образуется динамически вулканизованный сплав, имеющий значение вязкости, определенное на лабораторном капиллярном вискозиметре, находящееся в интервале от 200 до 350 Па·с.
8. Способ по п.1 или 2, в котором первое устройство для обработки расплава представляет собой многошнековый экструдер.
9. Способ по п.1 или 2, в котором второе устройство для обработки расплава представляет собой многошнековый экструдер.
10. Способ по п.1 или 2, в котором термопластичная смола выбрана из группы, состоящей из полиамидов, полиимидов, поликарбонатов, сложных полиэфиров, полисульфонатов, полилактонов, полиацеталей, акрилонитрил-бутадиен-стирольных смол, полифениленоксида, полифениленсульфида, полистирола, стирол-акрилонитрильных смол, стирол-малеинангидридных смол, ароматических поликетонов и их смесей.
11. Способ по п.1 или 2, в котором термопластичная смола представляет собой полиамид, выбранный из группы, состоящей из нейлона-6, нейлона-12, нейлона-6, 6, нейлона-6, 9, нейлона-6, 10, сополимера нейлона 6, 66, нейлона-11 и их смесей.
12. Способ по п.1 или 2, дополнительно включающий стадию гранулирования смоляной маточной смеси перед ее подачей в приемное отверстие второго устройства для обработки расплава.
13. Способ по п.1 или 2, дополнительно включающий стадию подачи вспомогательного эластомера в приемное отверстие второго устройства для обработки расплава.
14. Способ по п.13, в котором вторичный эластомер представляет собой модифицированный малеиновым ангидридом этилен-этилакрилат.
15. Динамически вулканизованный сплав, включающий, по меньшей мере, один галогенированный изобутиленсодержащий эластомер и, по меньшей мере, одну термопластичную смолу, изготовленный способом, заключающимся в осуществлении следующих стадий:
а) смешивают указанную термопластичную смолу и, по меньшей мере, один пластификатор в многошнековом экструдере с образованием смоляной маточной смеси;
б) подают указанный эластомер, по меньшей мере, одно вулканизующее вещество и указанную смоляную маточную смесь в приемное отверстие второго многошнекового экструдера;
в) смешивают указанное содержимое второго многошнекового экструдера при условиях динамической вулканизации с образованием динамически вулканизованного сплава, в котором эластомер присутствует в качестве дисперсной фазы мелких вулканизованных или частично вулканизованных частиц в дисперсионной фазе термопластичной смолы.
16. Динамически вулканизованный сплав по п.15, в котором термопластичная смола выбрана из группы, состоящей из полиамидов, полиимидов, поликарбонатов, сложных полиэфиров, полисульфонатов, полилактонов, полиацеталей, акрилонитрил-бутадиен-стирольных смол, полифениленоксида, полифениленсульфида, полистирола, стирол-акрилонитрильных смол, стирол-малеинангидридных смол, ароматических поликетонов и их смесей.
17. Динамически вулканизованный сплав по одному из пп.15 и 16, в котором эластомер представляет собой сополимер изобутилена и алкилстирола.
18. Динамически вулканизованный сплав по одному из пп.15 и 16, в котором эластомер присутствует в сплаве в количестве, находящемся в интервале от примерно 2 до примерно 90 мас.%.